(57)【要約】【課題】製造が容易であり且つ耐液性が優れるゴムブーツを提供する。【解決手段】ゴムブーツ１０を形成するゴム組成物は、ゴム成分として、相対的に重量平均分子量が高いエチレン−α−オレフィンエラストマーのポリマーＡと、相対的に重量平均分子量が低いエチレン−α−オレフィンエラストマーのポリマーＢとを含み、前記ゴム成分中のポリマーＡ及びポリマーＢの平均エチレン含量が５０〜８０質量％及び平均ジエン成分含量が４〜１０質量％である。【選択図】図１
2016141750.tif 000002
【特許請求の範囲】
【請求項１】
ゴム組成物で形成されたゴムブーツであって、
前記ゴム組成物は、ゴム成分として、相対的に重量平均分子量が高いエチレン−α−オレフィンエラストマーのポリマーＡと、相対的に重量平均分子量が低いエチレン−α−オレフィンエラストマーのポリマーＢとを含み、前記ゴム成分中のポリマーＡ及びポリマーＢの平均エチレン含量が５０〜８０質量％及び平均ジエン成分含量が４〜１０質量％であるゴムブーツ。
【請求項２】
請求項１に記載されたゴムブーツにおいて、
前記ポリマーＡが油展のエチレン−α−オレフィンエラストマーに由来するエチレン−α−オレフィンエラストマーである一方、前記ポリマーＢが非油展のエチレン−α−オレフィンエラストマーであるゴムブーツ。
【請求項３】
請求項２に記載されたゴムブーツにおいて、
前記ゴム組成物に含まれる前記油展のエチレン−α−オレフィンエラストマーに由来するオイルの含有量が、前記ゴム成分１００質量部に対して４０質量部以下であるゴムブーツ。
【請求項４】
請求項１乃至３のいずれかに記載されたゴムブーツにおいて、
前記ゴム組成物に含まれる総オイル含有量が、前記ゴム成分１００質量部に対して２５〜６０質量部であるゴムブーツ。
【請求項５】
請求項１乃至４のいずれかに記載されたゴムブーツにおいて、
前記ゴム組成物には、補強材のカーボンブラックが、前記ゴム成分１００質量部に対して３０〜６０質量部含まれているゴムブーツ。
【請求項６】
請求項１乃至５のいずれかに記載されたゴムブーツにおいて、
前記ゴム組成物には、アミン−ケトン系老化防止剤、ベンズイミダゾール系老化防止剤、及び芳香族第二級アミン系老化防止剤が含まれているゴムブーツ。
【請求項７】
請求項１乃至６のいずれかに記載されたゴムブーツにおいて、
前記ゴム組成物には、チウラム系加硫促進剤が含まれているゴムブーツ。
【請求項８】
請求項１乃至７のいずれかに記載されたゴムブーツにおいて、
前記ゴム組成物には、ポリエチレングリコールが含まれているゴムブーツ。
【請求項９】
請求項１乃至８のいずれかに記載されたゴムブーツにおいて、
前記ゴム組成物は、前記ゴム成分が架橋剤の硫黄及び硫黄化合物により架橋しているゴムブーツ。
【請求項１０】
請求項９のいずれかに記載されたゴムブーツにおいて、
前記硫黄化合物が４，４−ジチオジモルホリンであるゴムブーツ。
【発明の詳細な説明】
【技術分野】
【０００１】
本発明はゴムブーツに関する。
【背景技術】
【０００２】
自動車のドラムブレーキ用ホイールシリンダの端部には、内部に異物や水等が侵入するのを規制するためのゴムブーツが組み付けられている（例えば特許文献１）。
【先行技術文献】
【特許文献】
【０００３】
【特許文献１】特開２００１−２３４９５９号公報
【発明の概要】
【発明が解決しようとする課題】
【０００４】
ドラムブレーキ用ホイールシリンダの端部に組み付けられるゴムブーツでは、圧縮永久ひずみが小さいことが求められる。このような要求に応える手段として、ゴムブーツを形成するゴム組成物のゴム成分として高分子量のＥＰＤＭを用いることが考えられる。
【０００５】
ところが、高分子量のＥＰＤＭの未架橋ゴム組成物はロール加工性が著しく低いため、ゴムブーツの製造には困難を伴うという問題がある。また、高分子量のＥＰＤＭは通常は油展であるため、高分子量のＥＰＤＭをゴム成分としたゴム組成物で形成したゴムブーツは、油成分が流出するために耐液性（耐油性）試験における体積変化率が大きいという問題もある。
【０００６】
本発明の課題は、製造が容易であり且つ耐液性が優れるゴムブーツを提供することである。
【課題を解決するための手段】
【０００７】
本発明は、ゴム組成物で形成されたゴムブーツであって、前記ゴム組成物は、ゴム成分として、相対的に重量平均分子量が高いエチレン−α−オレフィンエラストマーのポリマーＡと、相対的に重量平均分子量が低いエチレン−α−オレフィンエラストマーのポリマーＢとを含み、前記ゴム成分中のポリマーＡ及びポリマーＢの平均エチレン含量が５０〜８０質量％及び平均ジエン成分含量が４〜１０質量％である。
【発明の効果】
【０００８】
本発明によれば、材料のゴム組成物のゴム成分が、相対的に重量平均分子量が高いエチレン−α−オレフィンエラストマーのポリマーＡと、相対的に重量平均分子量が低いエチレン−α−オレフィンエラストマーのポリマーＢとを含み、前記ゴム成分中のポリマーＡ及びポリマーＢの平均エチレン含量が５０〜８０質量％及び平均ジエン成分含量が４〜１０質量％であるので、未架橋ゴム組成物のロール加工性が良いことから製造が容易であり且つ優れた耐液性を得ることができる。
【図面の簡単な説明】
【０００９】
【図１】実施形態に係るゴムブーツの断面図である。
【発明を実施するための形態】
【００１０】
以下、実施形態について詳細に説明する。
【００１１】
図１は実施形態に係るゴムブーツ１０を示す。実施形態に係るゴムブーツ１０は、内部への異物や水等の侵入を規制するために、ドラムブレーキ用ホイールシリンダＳの端部に、ピストンＰが挿通されるように組み付けられる環状のゴム部品である。
【００１２】
実施形態に係るゴムブーツ１０は、ゴム成分に種々のゴム配合剤が配合された未架橋ゴム組成物を加熱及び加圧してゴム成分を架橋剤により架橋させたゴム組成物で形成されている。
【００１３】
実施形態に係るゴムブーツ１０を形成するゴム組成物のゴム成分は、相対的に重量平均分子量（Ｍｗ）が高いエチレン−α−オレフィンエラストマーのポリマーＡと、相対的に重量平均分子量（Ｍｗ）が低いエチレン−α−オレフィンエラストマーのポリマーＢとを含む。ゴムブーツ１０を形成するゴム組成物のゴム成分は、エチレン−α−オレフィンエラストマーであるポリマーＡ及びポリマーＢを主体とし、従って、ゴム成分におけるポリマーＡ及びポリマーＢの含有量は５０質量％以上であり、好ましくは８０質量％以上、より好ましくは９０質量％以上、更に好ましくは１００質量％である。なお、ゴム成分は、ポリマーＡ及びポリマーＢ以外に、例えば、クロロプレンゴムや水素化ニトリルゴム等を含んでいてもよい。
【００１４】
相対的に重量平均分子量（Ｍｗ）が高いエチレン−α−オレフィンエラストマーのポリマーＡは、重合工程における高分子量化のために油展された油展のエチレン−α−オレフィンエラストマーに由来するエチレン−α−オレフィンエラストマーであることが好ましい。一方、相対的に重量平均分子量（Ｍｗ）が低いエチレン−α−オレフィンエラストマーのポリマーＢは、非油展のエチレン−α−オレフィンエラストマーであることが好ましい。
【００１５】
ポリマーＡ及びポリマーＢのα−オレフィン成分としては、例えば、プロピレン、ブテン、オクテン等が挙げられる。ポリマーＡ及びポリマーＢとしては、例えば、エチレン−プロピレン−ジエンターポリマー（以下「ＥＰＤＭ」という。）、エチレン−プロピレンコポリマー（ＥＰＭ）、エチレン−ブテンコポリマー（ＥＤＭ）、エチレン−オクテンコポリマー（ＥＯＭ）等が挙げられる。これらのうちＥＰＤＭが好ましい。ＥＰＤＭの場合、ジエン成分としては、例えば、エチリデンノボルネン、ジシクロペンタジエン、１，４−ヘキサジエン等が挙げられる。これらのうちエチリデンノボルネンが好ましい。ポリマーＡ及びポリマーＢは、同一のエチレン−α−オレフィンエラストマーであることが好ましく、いずれもＥＰＤＭであることがより好ましく、いずれもジエン成分がエチリデンノボルネンであるＥＰＤＭであることが更に好ましい。
【００１６】
ゴム成分におけるポリマーＡの含有量は、好ましくは３５質量％以上であり、また、好ましくは９０質量％以下、より好ましくは５０質量％以下である。
【００１７】
ポリマーＡのエチレン含量は、好ましくは５０質量％以上、より好ましくは６４質量％以上であり、また、好ましくは８０質量％以下、より好ましくは７０質量％以下である。
【００１８】
ポリマーＡのジエン成分含量は、好ましくは３．５質量％以上、より好ましくは４．５質量％以上であり、また、好ましくは７．５質量％以下、より好ましくは６．５質量％以下である。
【００１９】
油展されたポリマーＡのムーニー粘度は、好ましくは５０ＭＬ１＋４（１２５℃）以上、より好ましくは５２ＭＬ１＋４（１２５℃）以上であり、また、好ましくは７３ＭＬ１＋４（１２５℃）以下、より好ましくは６１ＭＬ１＋４（１２５℃）以下である。ムーニー粘度は、ＪＩＳＫ６３００に基づいて測定される（以下、同様）。
【００２０】
油展されたオイルとしては、例えば、パラフィン系オイル、ナフテン系オイル等が挙げられる。油展されたオイルは、単一種であっても、また、複数種であっても、どちらでもよい。
【００２１】
油展されたオイルの含有量は、ポリマーＡ１００質量部に対して、好ましくは２０質量部以上、より好ましくは４０質量部以上であり、また、好ましくは１００質量部以下、より好ましくは７０質量部以下である。
【００２２】
ゴム成分中のエチレン−α−オレフィンエラストマーは、単一種のポリマーＡを含んでいても、また、複数種のポリマーＡを含んでいても、どちらでもよい。
【００２３】
市販の油展されたポリマーＡとしては、例えば、住友化学社製のエスプレンＥＰＤＭ７４５６、６０３、６１０１、６０１Ｆ、６００Ｆ、ＪＳＲ社製のＥＰ９６、ＥＰ５０１ＥＣ、ＥＰ９８、ＥＰ１０４Ｅ等が挙げられる。
【００２４】
ゴム成分におけるポリマーＢの含有量は、好ましくは５質量％以上、より好ましくは１０質量％以上であり、また、好ましくは５０質量％以下、より好ましくは１０質量％以下である。ゴム成分におけるポリマーＢの含有量のゴム成分におけるポリマーＡの含有量に対する比（ポリマーＢの含有量／ポリマーＡの含有量）は、好ましくは０．１以上、より好ましくは０．２５以上であり、また、好ましくは１．０以下、より好ましくは０．５以下である。ゴム成分におけるポリマーＢの含有量は、ゴム成分におけるポリマーＡの含有量よりも少なくても、また、ゴム成分におけるポリマーＡの含有量と同一であっても、更に、ゴム成分におけるポリマーＡの含有量よりも多くても、いずれでもよいが、未架橋ゴム組成物の良好なロール加工性を得る観点からは、ゴム成分におけるポリマーＡの含有量よりも多いことが好ましい。
【００２５】
ポリマーＢのエチレン含量は、好ましくは４５質量％以上、より好ましくは５０質量％以上であり、また、好ましくは７０質量％以下、より好ましくは６７質量％以下である。ポリマーＢのエチレン含量は、ポリマーＡのエチレン含量よりも少ないことが好ましい。
【００２６】
ポリマーＢのジエン成分含量は、好ましくは３．０質量％以上、より好ましくは４．０質量％以上であり、また、好ましくは１１質量％以下、より好ましくは１０質量％以下である。ポリマーＢのジエン成分含量は、ポリマーＡのジエン成分含量よりも少なくても、また、ポリマーＡのジエン成分含量と同一であっても、更に、ポリマーＡのジエン成分含量よりも多くても、いずれでもよい。
【００２７】
ポリマーＢのムーニー粘度は、好ましくは４０ＭＬ１＋４（１００℃）以上、より好ましくは４４ＭＬ１＋４（１００℃）以上であり、また、好ましくは５０ＭＬ１＋４（１００℃）以下、より好ましくは４７ＭＬ１＋４（１００℃）以下である。ポリマーＢのムーニー粘度は、好ましくは５５ＭＬ１＋４（１２５℃）以上、より好ましくは５８ＭＬ１＋４（１２５℃）以上であり、また、好ましくは８５ＭＬ１＋４（１２５℃）以下、より好ましくは５９ＭＬ１＋４（１２５℃）以下である。ポリマーＢのムーニー粘度は、好ましくは６２ＭＬ１＋４（１５０℃）以上、より好ましくは６６ＭＬ１＋４（１５０℃）以上であり、また、好ましくは８１ＭＬ１＋４（１５０℃）以下、より好ましくは７４ＭＬ１＋４（１５０℃）以下である。
【００２８】
ゴム成分中のエチレン−α−オレフィンエラストマーは、単一種のポリマーＢを含んでいても、また、複数種のポリマーＢを含んでいても、どちらでもよい。
【００２９】
市販の非油展のポリマーＢとしては、例えば、住友化学社製のエスプレンＥＰＤＭ３０１Ａ、３０１、３０５、５０１Ａ、５０５Ａ、５０５、５０２、５１２Ｆ、５３２、５５２、５５３、５２０６Ｆ、５５２７Ｆ、ＪＳＲ社製のＥＰ３３１、ＥＰ３４２、ＥＰ２５１、ＥＰ６５、ＥＰ３５、ＥＰ３３、Ｔ７２４１、ＥＰ２１、ＥＰ５１、ＥＰ２５、Ｔ７１４１、ＥＰ２２、ＥＰ２４、ＥＰ１２３、ＥＰ１０３ＡＦ、ＥＰ１０７Ｆ、ＥＰ５７Ｆ／Ｃ、ＥＰ２７、ＥＰ９３、ＥＰ４３、ＥＰ１１等が挙げられる。
【００３０】
ゴム成分中のポリマーＡ及びポリマーＢの平均エチレン含量は５０〜８０質量％であるが、好ましくは５５質量％以上であり、また、好ましくは６６質量％以下である。ここで、ゴム成分中のポリマーＡ及びポリマーＢの平均エチレン含量は、各ポリマーにおける含有量とエチレン含量との積、及び各ポリマーＢにおける含有量とエチレン含量の積との総和である。
【００３１】
ゴム成分中のポリマーＡ及びポリマーＢの平均ジエン成分含量は４〜１０質量％であるが、好ましくは４．８質量％以上であり、また、好ましくは８．３質量％以下である。ここで、ゴム成分中のポリマーＡ及びポリマーＢの平均ジエン成分含量は、各ポリマーにおける含有量とジエン成分含量との積、及び各ポリマーＢにおける含有量とジエン成分含量との積の総和である。
【００３２】
実施形態に係るゴムブーツ１０によれば、以上の通り、材料のゴム組成物のゴム成分が、相対的に重量平均分子量が高い油展のエチレン−α−オレフィンエラストマーに由来するポリマーＡと、相対的に重量平均分子量が低い非油展のエチレン−α−オレフィンエラストマーのポリマーＢとを含み、そのゴム成分中のポリマーＡ及びポリマーＢの平均エチレン含量が５０〜８０質量％及び平均ジエン成分含量が４〜１０質量％であるので、未架橋ゴム組成物のロール加工性が良いことから製造が容易であり且つ優れた耐液性を得ることができる。
【００３３】
ゴム成分を架橋させる架橋剤としては、硫黄、硫黄化合物、及び有機過酸化物が挙げられる。硫黄化合物としては、例えば、４，４−ジチオジモルホリン等が挙げられる。架橋剤は、硫黄及び硫黄化合物を併用することが好ましく、特に硫黄及び４，４−ジチオジモルホリンを併用することがより好ましい。架橋剤の配合量は、ゴム成分１００質量部に対して例えば０．３〜１質量部である。架橋剤として硫黄及び硫黄化合物を併用する場合、架橋剤の総配合量は、ゴム成分１００質量部に対して例えば０．３〜１質量部であるが、硫黄の配合量は、ゴム成分１００質量部に対して、好ましくは０．０５質量部以上、より好ましくは０．１０質量部以上であり、また、好ましくは３．０質量部以下、より好ましくは０．２質量部以下であり、硫黄化合物の配合量は、ゴム成分１００質量部に対して、好ましくは０．０５質量部以上、より好ましくは０．４０質量部以上であり、また、好ましくは３．０質量部以下、より好ましくは０．５質量部以下である。硫黄の配合量は硫黄化合物の配合量よりも少ないことが好ましい。硫黄の配合量の硫黄化合物の配合量に対する質量比（硫黄の配合量／硫黄化合物の配合量）は、好ましくは１／５以上、より好ましくは１／３以上であり、また、好ましくは１／１以下、より好ましくは１／２以下である。
【００３４】
ゴム配合剤としては、例えば、補強材、オイル、加工助剤、加硫促進助剤、加硫促進剤、分散剤、老化防止剤等が挙げられる。
【００３５】
補強材としては、例えば、カーボンブラックやシリカが挙げられる。カーボンブラックとしては、例えば、ＳＡＦ、ＩＳＡＦ、Ｎ−３３９、ＨＡＦ、Ｎ−３５１、ＭＡＦ、ＦＥＦ、ＳＲＦ、ＧＰＦ、ＥＣＦ、Ｎ−２３４などのファーネスブラック；ＦＴ、ＭＴなどのサーマルブラック等が挙げられる。補強材は、単一種のみが含まれていても、また、複数種が含まれていても、どちらでもよい。補強材は、ＦＥＦの単独使用又はＦＥＦ及びＧＰＦの併用が好ましい。補強材の含有量は、ゴム成分１００質量部に対して、好ましくは３０質量部以上、より好ましくは３５質量部以上であり、また、好ましくは６０質量部以下、より好ましくは５０質量部以下である。
【００３６】
オイルとしては、例えば、パラフィン系オイル、ナフテン系オイル、芳香族オイル等が挙げられる。プロセスオイルは、単一種のみが含まれていても、また、複数種が含まれていても、どちらでもよい。
【００３７】
ゴム組成物に含まれるオイルの含有量について、油展のエチレン−α−オレフィンエラストマーに由来するオイルを含めた総オイル含有量は、ゴム成分１００質量部に対して、好ましくは２５質量部以上、より好ましくは３０質量部以上であり、また、好ましくは６０質量部以下、より好ましくは５０質量部以下である。油展のエチレン−α−オレフィンエラストマーに由来するオイルの含有量は、ゴム成分１００質量部に対して、好ましくは４０質量部以下、より好ましくは２５質量部以下である。油展のエチレン−α−オレフィンエラストマーに由来するオイルを除いたオイル含有量は、ゴム成分１００質量部に対して、好ましくは３５質量部以下、より好ましくは３０質量部以下である。
【００３８】
加工助剤としては、例えば、ステアリン酸、ポリエチレンワックス、脂肪酸の金属塩等が挙げられる。加工助剤は、単一種のみが含まれていても、また、複数種が含まれていても、どちらでもよい。加工助剤の含有量は、ゴム成分１００質量部に対して例えば０．１〜３質量部である。
【００３９】
加硫促進助剤としては、例えば、酸化マグネシウムや酸化亜鉛（亜鉛華）などの金属酸化物、金属炭酸塩、ステアリン酸などの脂肪酸及びその誘導体等が挙げられる。加硫促進助剤は、単一種のみが含まれていても、また、複数種が含まれていても、どちらでもよい。加硫促進助剤の含有量は、ゴム成分１００質量部に対して例えば０．５〜８質量部である。
【００４０】
加硫促進剤としては、例えば、チウラム系（例えばＴＴ、ＴＲＡなど）、スルフェンアミド系（例えばＣＺなど）、ジチオカルバミン酸塩系（例えばＢＺ−Ｐなど）のもの等が挙げられる。加硫促進剤は、単一種のみが含まれていても、また、複数種が含まれていても、どちらでもよいが、複数種が含まれていることが好ましい。加硫促進剤は、チウラム系加硫促進剤を含むことが好ましい。加硫促進剤の含有量は、ゴム成分１００質量部に対して例えば２〜１０質量部である。
【００４１】
分散剤としては、例えば、ポリエチレングリコールが挙げられる。分散剤は、単一種のみが含まれていても、また、複数種が含まれていても、どちらでもよい。分散剤の含有量は、ゴム成分１００質量部に対して例えば０．５〜２．０質量部である。
【００４２】
老化防止剤としては、例えば、アミン−ケトン系老化防止剤（例えばＴＭＤＱ、ＥＴＭＤＱ、ＡＤＰＡＬなど）、ベンズイミダゾール系老化防止剤（例えばＭＢＩ、ＺｎＭＢＩなど）、及び芳香族第二級アミン系老化防止剤（ＣＤ、ＰＡＮ、ＯＤＰＡ、ＤＮＰＤ、ＤＰＰＤ、ＩＰＰＤ、６ＰＰＤなど）のもの等が挙げられる。老化防止剤は、単一種のみが含まれていても、また、複数種が含まれていても、どちらでもよいが、複数種が含まれていることが好ましい。老化防止剤の含有量は、ゴム成分１００質量部に対して例えば０．１〜１．０質量部である。
【００４３】
老化防止剤としては、加硫促進剤等の結晶性成分の表面へのブルームを抑制する観点から、１種又は２種以上のアミン−ケトン系老化防止剤、１種又は２種以上のベンズイミダゾール系老化防止剤、及び１種又は２種以上の芳香族第二級アミン系老化防止剤が含まれていることが好ましい。特に、３種以上のポリマーがブレンドされてゴム成分が構成されている場合、結晶性成分とゴム成分との相溶性が乏しくなるため、これらの３種の老化防止剤の併用が好ましい。これらの３種の老化防止剤の含有量は同一であることが好ましい。これらの３種の老化防止剤の総含有量は、ゴム成分１００質量部に対して例えば０．３〜３．０質量部であるが、３種の老化防止剤のそれぞれの含有量は、ゴム成分１００質量部に対して、好ましくは０．１質量部以上、より好ましくは０．３質量部以上であり、また、好ましくは２．０質量部以下、より好ましくは０．５質量部以下である。
【００４４】
これらの３種の老化防止剤が含まれている場合、結晶性成分の表面へのブルームを抑制する観点から、加えてチウラム系加硫促進剤が含まれていることが好ましい。チウラム系加硫促進剤の含有量は、３種の老化防止剤の総含有量よりも少ないことが好ましく、各老化防止剤の含有量よりも多いことが好ましい。チウラム系加硫促進剤の含有量は、ゴム成分１００質量部に対して、好ましくは０．１質量部以上、より好ましくは０．４質量部以上であり、また、好ましくは２．０質量部以下、より好ましくは１．０質量部以下である。
【００４５】
これらの３種の老化防止剤が含まれている場合、結晶性成分の表面へのブルームを抑制する観点から、加えて分散剤のポリエチレングリコールが含まれていることが好ましい。ポリエチレングリコールの含有量は、３種の老化防止剤の総含有量よりも多いことが好ましい。ポリエチレングリコールの含有量は、ゴム成分１００質量部に対して、好ましくは０．１質量部以上、より好ましくは０．５質量部以上であり、また、好ましくは３．０質量部以下、より好ましくは２．０質量部以下である。
【００４６】
これらの３種の老化防止剤が含まれている場合、結晶性成分の表面へのブルームを抑制する観点から、架橋剤は、硫黄及び硫黄化合物の併用であることが好ましく、硫黄及び４，４−ジチオジモルホリンの併用であることがより好ましい。架橋剤の硫黄及び硫黄化合物の総配合量は、３種の老化防止剤の総含有量よりも少ないことが好ましい。硫黄の配合量は、各老化防止剤の含有量よりも少ないことが好ましい。硫黄の配合量は、ゴム成分１００質量部に対して、好ましくは０．０５質量部以上、より好ましくは０．１０質量部以上であり、また、好ましくは３．０質量部以下、より好ましくは０．２０質量部以下である。硫黄化合物の配合量は、３種の老化防止剤の総含有量よりも少ないことが好ましく、各老化防止剤の含有量よりも多いことが好ましい。硫黄化合物の配合量は、ゴム成分１００質量部に対して、好ましくは０．０５質量部以上、より好ましくは０．４０質量部以上であり、また、好ましくは３．０質量部以下、より好ましくは０．５質量部以下である。硫黄の含有量は硫黄化合物の含有量よりも少ないことが好ましい。硫黄の含有量の硫黄化合物の含有量に対する質量比（硫黄の含有量／硫黄化合物の含有量）は、好ましくは１／５以上、より好ましくは１／３以上であり、また、好ましくは１／１以下、より好ましくは１／２以下である。
【００４７】
その他のゴム配合剤としては、例えば、炭酸カルシウムなどの充填剤、可塑剤、ブルーム防止剤等が挙げられる。
【００４８】
実施形態に係るゴムブーツ１０を形成するゴム組成物におけるＪＩＳＤ２６０８に基づいてタイプＡデュロメータにより測定されるゴム硬さは、好ましくは４５°以上であり、また、好ましくは５５°以下である。
【００４９】
実施形態に係るゴムブーツ１０を形成するゴム組成物におけるＪＩＳＤ２６０８に基づいて常態試験でタイプＡデュロメータにより測定されるゴム硬さは、好ましくは４５°以上であり、また、好ましくは５５°以下である。
【００５０】
実施形態に係るゴムブーツ１０を形成するゴム組成物におけるＪＩＳＤ２６０８に基づいて常態試験で測定される引張り強さは、好ましくは８ＭＰａ以上、より好ましくは１４ＭＰａ以上である。
【００５１】
実施形態に係るゴムブーツ１０を形成するゴム組成物におけるＪＩＳＤ２６０８に基づいて常態試験で測定される伸びは、好ましくは３００％以上、より好ましくは５５０％以上である。
【００５２】
実施形態に係るゴムブーツ１０を形成するゴム組成物におけるＪＩＳＤ２６０８に基づいて老化性試験で求められるゴム硬さの変化量は、好ましくは１０°以下であり、また、より好ましくは５°以下である。
【００５３】
実施形態に係るゴムブーツ１０を形成するゴム組成物におけるＪＩＳＤ２６０８に基づいて老化性試験で求められる引張り強さの変化率（低下率）は、好ましくは４０％以下であり、また、より好ましくは３５％以下である。
【００５４】
実施形態に係るゴムブーツ１０を形成するゴム組成物におけるＪＩＳＤ２６０８に基づいて老化性試験で求められる伸びの変化率（低下率）は、好ましくは４０％以下であり、また、より好ましくは３５％以下である。
【００５５】
実施形態に係るゴムブーツ１０を形成するゴム組成物におけるＪＩＳＤ２６０８に基づいて測定される圧縮永久ひずみは、好ましくは５５％以下、より好ましくは５０％以下である。
【００５６】
実施形態に係るゴムブーツ１０を形成するゴム組成物におけるＪＩＳＤ２６０８に基づいて耐液性試験で測定される体積変化率は、好ましくは−２０％以上、より好ましくは−１５％以上であり、また、好ましくは１５％以下、より好ましくは−９％以下である。
【００５７】
実施形態に係るゴムブーツ１０の製造方法は、特に限定されるものではなく、例えば、プレス成形、射出成形、トランスファー成形等により製造することができる。
【実施例】
【００５８】
［試験評価１］
（ゴムブーツ用未架橋ゴム組成物）
以下の実施例１〜６及び比較例１〜４のゴムブーツ用未架橋ゴム組成物を調製した。表１にもそれぞれの配合を示す。
【００５９】
＜実施例１＞
実施例１のゴムブーツ用未架橋ゴム組成物として、油展のポリマーＡのＥＰＤＭ−Ａ１（住友化学社製  商品名：エスプレンＥＰＤＭ６０３、エチレン含量：６４質量％、エチリデンノボルネン（ジエン成分）含量：４．５質量％、ムーニー粘度：５８ＭＬ１＋４（１２５℃）、油展量：ゴム成分１００質量部に対して４０質量部、油展されたオイル：パラフィン系オイル）７０質量部（ゴム成分：５０質量部、オイル含有量：２０質量部）、及び非油展のポリマーＢのＥＰＤＭ−Ｂ１（住友化学社製  商品名：エスプレンＥＰＤＭ５０５Ａ、エチレン含量：５０質量％、エチリデンノボルネン（ジエン成分）含量：９．５質量％、ムーニー粘度：４７ＭＬ１＋４（１００℃））５０質量部を素練りし（ゴム成分１００質量部、オイル含有量２０質量部）、これに、ゴム成分１００質量部に対して、補強材のカーボンブラックＦＥＦ（東海カーボン社製  商品名：シーストＳＯ）４０質量部、オイル（日本サン石油社製  商品名：サンパー２２８０）１０質量部、加工助剤のステアリン酸（新日本理化社製  ステアリン酸Ｓ５０）１質量部、架橋剤の硫黄（日本乾溜工業社製  商品名：セイミＯＴ）０．１５質量部、架橋剤の硫黄化合物（大内新興化学工業社製  商品名：バルノックＲ）０．４５質量部、加硫促進助剤の酸化亜鉛（井上石灰工業社製  商品名：メタＺＬ５０）６質量部、チウラム系加硫促進剤ＴＭＴＤ（大内新興化学工業社製  商品名：ノクセラーＴＴ−Ｐ）１質量部、スルフェンアミド系加硫促進剤ＣＢＳ（大内新興化学工業社製  商品名：ノクセラーＣＺ−Ｇ）１質量部、ジチオカルバミン酸塩系加硫促進剤ＺｎＢＤＣ（大内新興化学工業社製  商品名：ノクセラーＢＺ−Ｐ）１質量部、及びチウラム系加硫促進剤ＤＰＴＴ（大内新興化学工業社製  商品名：ノクセラーＴＲＡ）０．７質量部を配合して混練したものを調製した。
【００６０】
実施例１のゴムブーツ用未架橋ゴム組成物では、ゴム成分中のポリマーＡ及びポリマーＢの平均エチレン含量は５７質量％である。ゴム成分中のポリマーＡ及びポリマーＢの平均ジエン成分含量は７．０質量％である。
【００６１】
ゴム成分におけるポリマーＡの含有量は５０質量％、及びポリマーＢの含有量は５０質量％である。従って、ゴム成分におけるポリマーＢの含有量のゴム成分におけるポリマーＡの含有量に対する比（ポリマーＢの含有量／ポリマーＡの含有量）は１である。
【００６２】
総オイル含有量はゴム成分１００質量部に対して３０質量部である。
【００６３】
硫黄の含有量の硫黄化合物の含有量に対する質量比（硫黄の含有量／硫黄化合物の含有量）は１／３である（以下、実施例２〜１５及び比較例４も同じ。）。
【００６４】
＜実施例２＞
非油展のポリマーＢとして、ＥＰＤＭ−Ｂ２（住友化学社製  商品名：エスプレンＥＰＤＭ５０５、エチレン含量：５０質量％、エチリデンノボルネン（ジエン成分）含量：１０．０質量％、ムーニー粘度：５９ＭＬ１＋４（１２５℃））を用い、補強材として、ゴム成分１００質量部に対して、カーボンブラックＦＥＦ（東海カーボン社製  商品名：シーストＳＯ）２５質量部及びカーボンブラックＧＰＦ（東海カーボン社製  商品名：シーストＶ）１５質量部を配合し、オイルをゴム成分１００質量部に対して２０質量部配合したことを除いて実施例１と同様にして実施例２のゴムブーツ用未架橋ゴム組成物を調製した。
【００６５】
実施例２のゴムブーツ用未架橋ゴム組成物では、ゴム成分中のポリマーＡ及びポリマーＢの平均エチレン含量は５７質量％である。ゴム成分中のポリマーＡ及びポリマーＢの平均ジエン成分含量は７．３質量％である。
【００６６】
ゴム成分におけるポリマーＡの含有量は５０質量％、及びポリマーＢの含有量は５０質量％である。従って、ゴム成分におけるポリマーＢの含有量のゴム成分におけるポリマーＡの含有量に対する比（ポリマーＢの含有量／ポリマーＡの含有量）は１である。
【００６７】
総オイル含有量はゴム成分１００質量部に対して４０質量部である。
【００６８】
＜実施例３＞
油展のポリマーＡとして、ＥＰＤＭ−Ａ２（住友化学社製  商品名：エスプレンＥＰＤＭ６１０１、エチレン含量：７０質量％、エチリデンノボルネン（ジエン成分）含量：６．５質量％、ムーニー粘度：５２ＭＬ１＋４（１２５℃）、油展量：ゴム成分１００質量部に対して７０質量部、油展されたオイル：パラフィン系オイル）９７．１質量部（ゴム成分：５７．１質量部、オイル含有量：４０質量部）、及び非油展のポリマーＢとして、ＥＰＤＭ−Ｂ２  ４２．９質量部を用い（ゴム成分１００質量部、オイル含有量４０質量部）、オイルを配合しなかったことを除いて実施例１と同様にして実施例３のゴムブーツ用未架橋ゴム組成物を調製した。
【００６９】
実施例３のゴムブーツ用未架橋ゴム組成物では、ゴム成分中のポリマーＡ及びポリマーＢの平均エチレン含量は６１質量％である。ゴム成分中のポリマーＡ及びポリマーＢの平均ジエン成分含量は８．０質量％である。
【００７０】
ゴム成分におけるポリマーＡの含有量は５７．１質量％、及びポリマーＢの含有量は４２．９質量％である。従って、ゴム成分におけるポリマーＢの含有量のゴム成分におけるポリマーＡの含有量に対する比（ポリマーＢの含有量／ポリマーＡの含有量）は０．７５である。
【００７１】
総オイル含有量はゴム成分１００質量部に対して４０質量部である。
【００７２】
＜実施例４＞
油展のポリマーＡとして、ＥＰＤＭ−Ａ３（ＪＳＲ社製  商品名：ＥＰ９６、エチレン含量：６６質量％、エチリデンノボルネン（ジエン成分）含量：５．８質量％、ムーニー粘度：６１ＭＬ１＋４（１２５℃）、油展量：ゴム成分１００質量部に対して５０質量部、油展されたオイル：パラフィン系オイル）７５質量部（ゴム成分：５０質量部、オイル含有量：２５質量部）、及び非油展のポリマーＢとして、ＥＰＤＭ−Ｂ３（ＪＳＲ社製  商品名：ＥＰ５７Ｆ／Ｃ、エチレン含量：６７質量％、エチリデンノボルネン（ジエン成分）含量：４．５質量％、ムーニー粘度：５８ＭＬ１＋４（１００℃））５０質量部を用い（ゴム成分１００質量部、オイル含有量２５質量部）、オイルを配合しなかったことを除いて実施例１と同様にして実施例４のゴムブーツ用未架橋ゴム組成物を調製した。
【００７３】
実施例４のゴムブーツ用未架橋ゴム組成物では、ゴム成分中のポリマーＡ及びポリマーＢの平均エチレン含量は６７質量％である。ゴム成分中のポリマーＡ及びポリマーＢの平均ジエン成分含量は５．２質量％である。
【００７４】
ゴム成分におけるポリマーＡの含有量は５０質量％、及びポリマーＢの含有量は５０質量％である。従って、ゴム成分におけるポリマーＢの含有量のゴム成分におけるポリマーＡの含有量に対する比（ポリマーＢの含有量／ポリマーＡの含有量）は１である。
【００７５】
総オイル含有量はゴム成分１００質量部に対して２５質量部である。
【００７６】
＜実施例５＞
油展のポリマーＡとして、ＥＰＤＭ−Ａ２  ２５．５質量部（ゴム成分：１５質量部、オイル含有量：１０．５質量部）、並びに非油展のポリマーＢとして、ＥＰＤＭ−Ｂ４（住友化学社製  商品名：エスプレンＥＰＤＭ５０１Ａ、エチレン含量：５２質量％、エチリデンノボルネン（ジエン成分）含量：４．０質量％、ムーニー粘度：４４ＭＬ１＋４（１００℃））１０質量部及びＥＰＤＭ−Ｂ５（住友化学社製  商品名：エスプレンＥＰＤＭ５５３、エチレン含量：５８質量％、エチリデンノボルネン（ジエン成分）含量：４．５質量％、ムーニー粘度：７４ＭＬ１＋４（１５０℃））７５質量部を用い（ゴム成分１００質量部、オイル含有量１０．５質量部）、オイルをゴム成分１００質量部に対して３０質量部配合したことを除いて実施例１と同様にして実施例５のゴムブーツ用未架橋ゴム組成物を調製した。
【００７７】
実施例５のゴムブーツ用未架橋ゴム組成物では、ゴム成分中のポリマーＡ及びポリマーＢの平均エチレン含量は５９質量％である。ゴム成分中のポリマーＡ及びポリマーＢの平均ジエン成分含量は４．８質量％である。
【００７８】
ゴム成分におけるポリマーＡの含有量は１５質量％、及びポリマーＢの含有量は８５質量％である。従って、ゴム成分におけるポリマーＢの含有量のゴム成分におけるポリマーＡの含有量に対する比（ポリマーＢの含有量／ポリマーＡの含有量）は５．７である。
【００７９】
総オイル含有量はゴム成分１００質量部に対して４０．５質量部である。
【００８０】
＜実施例６＞
油展のポリマーＡとして、ＥＰＤＭ−Ａ１  ４９質量部（ゴム成分：３５質量部、オイル含有量：１４質量部）、並びに非油展のポリマーＢとして、ＥＰＤＭ−Ｂ４  １０質量部及びＥＰＤＭ−Ｂ５  ５５質量部を用い（ゴム成分１００質量部、オイル含有量１４質量部）、オイルをゴム成分１００質量部に対して３０質量部配合したことを除いて実施例１と同様にして実施例６のゴムブーツ用未架橋ゴム組成物を調製した。
【００８１】
実施例６のゴムブーツ用未架橋ゴム組成物では、ゴム成分中のポリマーＡ及びポリマーＢの平均エチレン含量は６０質量％である。ゴム成分中のポリマーＡ及びポリマーＢの平均ジエン成分含量は４．５質量％である。
【００８２】
ゴム成分におけるポリマーＡの含有量は３５質量％、及びポリマーＢの含有量は６５質量％である。従って、ゴム成分におけるポリマーＢの含有量のゴム成分におけるポリマーＡの含有量に対する比（ポリマーＢの含有量／ポリマーＡの含有量）は１．９である。
【００８３】
総オイル含有量はゴム成分１００質量部に対して４４質量部である。
【００８４】
＜比較例１＞
油展のポリマーＡを用いず、非油展のポリマーＢのＥＰＤＭ−Ｂ３  １００質量部のみを用い、補強材のカーボンブラックＦＥＦをゴム成分１００質量部に対して４５質量部及びオイルをゴム成分１００質量部に対して４５質量部それぞれ配合したことを除いて実施例１と同様にして比較例１のゴムブーツ用未架橋ゴム組成物を調製した。
【００８５】
比較例１のゴムブーツ用未架橋ゴム組成物では、ゴム成分におけるポリマーＡの含有量は０質量％、及びポリマーＢの含有量は１００質量％である。
【００８６】
総オイル含有量はゴム成分１００質量部に対して４５質量部である。
【００８７】
＜比較例２＞
非油展のポリマーＢを用いず、油展のポリマーＡのＥＰＤＭ−Ａ３  １５０質量部のみを用い（ゴム成分：１００質量部、オイル含有量：５０質量部）、オイルを配合しなかったことを除いて実施例１と同様にして比較例２のゴムブーツ用未架橋ゴム組成物を調製した。
【００８８】
比較例２のゴムブーツ用未架橋ゴム組成物では、ゴム成分におけるポリマーＡの含有量は１００質量％、及びポリマーＢの含有量は０質量％である。
【００８９】
総オイル含有量はゴム成分１００質量部に対して５０質量部である。
【００９０】
＜比較例３＞
非油展のポリマーＢを用いず、油展のポリマーＡのＥＰＤＭ−Ａ１  １４０質量部のみを用いた（ゴム成分：１００質量部、オイル含有量：４０質量部）ことを除いて実施例１と同様にして比較例３のゴムブーツ用未架橋ゴム組成物を調製した。
【００９１】
比較例３のゴムブーツ用未架橋ゴム組成物では、ゴム成分におけるポリマーＡの含有量は１００質量％、及びポリマーＢの含有量は０質量％である。
【００９２】
総オイル含有量はゴム成分１００質量部に対して５０質量部である。
【００９３】
＜比較例４＞
油展のポリマーＡを用いず、非油展のポリマーＢのＥＰＤＭ−Ｂ５  １００質量部のみを用い、オイルをゴム成分１００質量部に対して４０質量部配合したことを除いて実施例１と同様にして比較例４のゴムブーツ用未架橋ゴム組成物を調製した。
【００９４】
比較例４のゴムブーツ用未架橋ゴム組成物では、ゴム成分におけるポリマーＡの含有量は０質量％、及びポリマーＢの含有量は１００質量％である。
【００９５】
総オイル含有量はゴム成分１００質量部に対して４０質量部である。
【００９６】
【表１】
2016141750.tif 000003
【００９７】
（試験評価方法）
＜常態試験＞
実施例１〜６及び比較例１〜４のそれぞれのゴムブーツ用未架橋ゴム組成物について、ＪＩＳＤ２６０８の常態試験に基づいて、試験片を作製し、タイプＡデュロメータによるゴム硬さの測定、並びに引張り強さ及び伸びの測定を行った。
【００９８】
＜老化性試験＞
実施例１〜６及び比較例１〜４のそれぞれのゴムブーツ用未架橋ゴム組成物について、ＪＩＳＤ２６０８の老化性試験に基づいて、試験片を作製し、タイプＡデュロメータによるゴム硬さの測定、並びに引張り強さ及び伸びの測定を行い、ゴム硬さの変化量、並びに引張り強さ及び伸びの変化率を求めた。
【００９９】
＜圧縮永久ひずみ＞
実施例１〜６及び比較例１〜４のそれぞれのゴムブーツ用未架橋ゴム組成物について、ＪＩＳＤ２６０８の圧縮永久ひずみ試験に基づいて、試験片を作製し、圧縮永久ひずみの測定を行った。
【０１００】
＜耐液性試験＞
実施例１〜６及び比較例１〜４のそれぞれのゴムブーツ用未架橋ゴム組成物について、ＪＩＳＤ２６０８の耐液性試験に基づいて、試験片を作製し、体積変化率の測定を行った。
【０１０１】
＜ロール加工性＞
実施例１〜６及び比較例１〜４のそれぞれのゴムブーツ用未架橋ゴム組成物について、ロール加工性を、「Ａ：優」、「Ｂ：良」、及び「Ｃ：悪」の３段階で評価した。
【０１０２】
（試験評価結果）
表２は試験結果を示す。
【０１０３】
【表２】
2016141750.tif 000004
【０１０４】
表２によれば、実施例１〜６では、未架橋ゴム組成物のロール加工性が良いことからゴムブーツの製造が容易であり、また、耐液性を含むゴムブーツの要求品質を満たすのに対し、比較例１では圧縮永久ひずみが大きく、比較例２及び３では耐液性が劣り、比較例３及び４では未架橋ゴム組成物のロール加工性が低いことからゴムブーツの製造に困難を伴うことが分かる。
【０１０５】
［試験評価２］
（ゴムブーツ用未架橋ゴム組成物）
以下の実施例７〜１５のゴムブーツ用未架橋ゴム組成物を調製した。表３にもそれぞれの配合を示す。
【０１０６】
＜実施例７＞
実施例７のゴムブーツ用未架橋ゴム組成物として、油展のポリマーＡのＥＰＤＭ−Ａ１  ４９質量部（ゴム成分：３５質量部、オイル含有量：１４質量部）、並びに非油展のポリマーＢのＥＰＤＭ−Ｂ４  １０質量部及びＥＰＤＭ−Ｂ５  ５５質量部を素練りし（ゴム成分１００質量部、オイル含有量１４質量部）、これに、ゴム成分１００質量部に対して、補強材のカーボンブラックＦＥＦ４０質量部、オイル３１質量部、架橋剤の硫黄０．１５質量部、架橋剤の硫黄化合物０．４５質量部、チウラム系加硫促進剤ＤＰＴＴ０．７質量部、アミン−ケトン系老化防止剤ＴＭＤＱ（大内新興化学社製  商品名：ノクラック２２４）０．３質量部、ベンズイミダゾール系老化防止剤ＭＢＩ（大内新興化学社製  商品名：ノクラックＭＢ）０．３質量部、及び芳香族第二級アミン系老化防止剤ＣＤ（大内新興化学社製  商品名：ノクラックＣＤ）０．３質量部を配合して混練したものを調製した。
【０１０７】
実施例７のゴムブーツ用未架橋ゴム組成物では、ゴム成分中のポリマーＡ及びポリマーＢの平均エチレン含量は６０質量％である。ゴム成分中のポリマーＡ及びポリマーＢの平均ジエン成分含量は４．５質量％である。
【０１０８】
ゴム成分におけるポリマーＡの含有量は３５質量％、及びポリマーＢの含有量は６５質量％である。従って、ゴム成分におけるポリマーＢの含有量のゴム成分におけるポリマーＡの含有量に対する比（ポリマーＢの含有量／ポリマーＡの含有量）は１．９である。
【０１０９】
総オイル含有量はゴム成分１００質量部に対して４５質量部である。
【０１１０】
＜実施例８＞
アミン−ケトン系老化防止剤ＴＭＤＱ、ベンズイミダゾール系老化防止剤ＭＢＩ、及び芳香族第二級アミン系老化防止剤ＣＤのそれぞれを、ゴム成分１００質量部に対して０．５質量部配合したことを除いて実施例７と同様にして実施例８のゴムブーツ用未架橋ゴム組成物を調製した。
【０１１１】
＜実施例９＞
アミン−ケトン系老化防止剤ＴＭＤＱ、ベンズイミダゾール系老化防止剤ＭＢＩ、及び芳香族第二級アミン系老化防止剤ＣＤを配合せずに、分散剤のポリエチレングリコール（三洋化成工業社製  商品名：ＰＥＧ−４００）をゴム成分１００質量部に対して２質量部配合したことを除いて実施例７と同様にして実施例９のゴムブーツ用未架橋ゴム組成物を調製した。
【０１１２】
＜実施例１０＞
分散剤のポリエチレングリコールをゴム成分１００質量部に対して１質量部配合したことを除いて実施例７と同様にして実施例１０のゴムブーツ用未架橋ゴム組成物を調製した。
【０１１３】
＜実施例１１＞
アミン−ケトン系老化防止剤ＴＭＤＱ、ベンズイミダゾール系老化防止剤ＭＢＩ、及び芳香族第二級アミン系老化防止剤ＣＤを配合しなかったことを除いて実施例７と同様にして実施例１１のゴムブーツ用未架橋ゴム組成物を調製した。
【０１１４】
＜実施例１２＞
老化防止剤として、ベンズイミダゾール系老化防止剤ＭＢＩ及び芳香族第二級アミン系老化防止剤ＣＤを配合せず、アミン−ケトン系老化防止剤ＴＭＤＱのみをゴム成分１００質量部に対して０．５質量部配合したことを除いて実施例７と同様にして実施例１２のゴムブーツ用未架橋ゴム組成物を調製した。
【０１１５】
＜実施例１３＞
老化防止剤として、アミン−ケトン系老化防止剤ＴＭＤＱ及び芳香族第二級アミン系老化防止剤ＣＤを配合せず、ベンズイミダゾール系老化防止剤ＭＢＩのみをゴム成分１００質量部に対して０．５質量部配合したことを除いて実施例７と同様にして実施例１３のゴムブーツ用未架橋ゴム組成物を調製した。
【０１１６】
＜実施例１４＞
老化防止剤として、アミン−ケトン系老化防止剤ＴＭＤＱ及びベンズイミダゾール系老化防止剤ＭＢＩを配合せず、芳香族第二級アミン系老化防止剤のみをゴム成分１００質量部に対して０．５質量部配合したことを除いて実施例７と同様にして実施例１４のゴムブーツ用未架橋ゴム組成物を調製した。
【０１１７】
＜実施例１５＞
アミン−ケトン系老化防止剤ＴＭＤＱ、ベンズイミダゾール系老化防止剤ＭＢＩ、及び芳香族第二級アミン系老化防止剤ＣＤを配合せずに、ブルーム防止剤（シンコー技研社製  商品名：ブルームストッパーＨ−ＥＮ）をゴム成分１００質量部に対して３質量部配合したことを除いて実施例７と同様にして実施例１５のゴムブーツ用未架橋ゴム組成物を調製した。
【０１１８】
【表３】
2016141750.tif 000005
【０１１９】
（試験評価方法）
実施例７〜１５のそれぞれのゴムブーツ用未架橋ゴム組成物について、試験評価１と同様の常態試験、老化性試験、圧縮永久ひずみ、耐液性試験、及びロール加工性の試験評価に加え、架橋後のゴム組成物における結晶性成分の表面へのブルームの有無を、「Ａ：無し」、「Ｂ：少ない」、及び「Ｃ：多い」の３段階で評価した。
【０１２０】
（試験評価結果）
表４は試験結果を示す。
【０１２１】
【表４】
2016141750.tif 000006
【０１２２】
表４によれば、実施例７〜１５では、未架橋ゴム組成物のロール加工性が良いことからゴムブーツの製造が容易であり、また、耐液性を含むゴムブーツの要求品質を満たすことが分かる。
【０１２３】
また、アミン−ケトン系老化防止剤ＴＭＤＱ、ベンズイミダゾール系老化防止剤ＭＢＩ、及び芳香族第二級アミン系老化防止剤ＣＤの３種の老化防止剤を併用した実施例７及び８、分散剤のポリエチレングリコールを用いた実施例９、３種の老化防止剤及び分散剤のポリエチレングリコールを併用した実施例１０、並びにブルーム防止剤を用いた実施例１５では、実施例１１〜１４に比べて、結晶性成分の表面へのブルームの抑制効果が高いことが分かる。それらの中でも３種の老化防止剤及び分散剤のポリエチレングリコールを併用した実施例１０が特に優れることが分かる。なお、実施例１５では、高分子有機アミン誘導体のブルーム防止剤を用いているため、架橋速度が速く、そのためにスコーチ時間が短くなるという加工性の問題がある。
【産業上の利用可能性】
【０１２４】
本発明はゴムブーツについて有用である。
【符号の説明】
【０１２５】
Ｐ  ピストン
Ｓ  ドラムブレーキ用ホイールシリンダ
１０  ゴムブーツ
【図１】
2016141750.tif 000007